ГИПСОВЫЕ ПАНЕЛИ

1. Гипсовая панель, содержащая:
- дигидрат сульфата кальция;
- винную кислоту в количестве, находящемся в диапазоне от 0,01 до 0,1 вес. %, в пересчете на вес полугидрата сульфата кальция;
- разжижитель в количестве от 1,0 до 10,0 кг/м³;
- крахмал в количестве от 3,0 до 12,0 кг/м³.
2. Гипсовая панель по п. 1, отличающаяся тем, что гипс представляет собой синтетический гипс.
3. Гипсовая панель по любому из предыдущих пунктов, отличающаяся тем, что разжижитель представляет собой разжижитель на основе полинафталина.
4. Гипсовая панель по любому из предыдущих пунктов, отличающаяся тем, что крахмал представляет собой разжиженный крахмал, окисленный крахмал, гидролизованный крахмал, оксигидролизованный крахмал или их комбинации.
5. Гипсовая панель по любому из предыдущих пунктов, отличающаяся тем, что крахмал присутствует в количестве, находящемся в диапазоне от 4 до 10 кг/м³.
6. Гипсовая панель по любому из предыдущих пунктов, отличающаяся тем, что винная кислота присутствует в количестве, находящемся в диапазоне от 0,025 до 0,06 вес. %, в пересчете на вес полугидрата сульфата кальция.
7. Гипсовая панель по любому из предыдущих пунктов, отличающаяся тем, что плотность гипса в панели составляет более 0,45 кг/л, предпочтительно находится в диапазоне от 0,45 кг/л до 1 кг/л.
8. Гипсовая панель по любому из предыдущих пунктов, отличающаяся тем, что панель дополнительно содержит пенообразующее вещество.
9. Гипсовая панель по любому из предыдущих пунктов, отличающаяся тем, что панель дополнительно содержит стекловолокна.
10. Способ изготовления гипсовой панели, включающий этапы:
- обеспечения полугидрата сульфата кальция;
- обеспечения винной кислоты в количестве, находящемся в диапазоне от 0,01 до 0,1 вес. %, в пересчете на вес полугидрата сульфата кальция;
- обеспечения разжижителя в количестве от 1,0 до 10 кг/м³ суспензии;
- обеспечения крахмала в количестве от 3,0 до 12,0 кг/м³ суспензии;
- получения водной суспензии, содержащей указанный полугидрат кальция, разжижитель, винную кислоту и крахмал;
- намазывания указанной суспензии;
- обеспечения схватывания указанной суспензии с получением гипсовой панели.
11. Способ по п. 10, отличающийся тем, что крахмал предусмотрен в количестве, находящемся в диапазоне от 4,0 до 10,0 кг/м³ суспензии.
12. Способ по любому из пп. 10—11, отличающийся тем, что винная кислота присутствует в количестве, находящемся в диапазоне от 0,025 до 0,06 вес. %, в пересчете на вес полугидрата сульфата кальция.
13. Применение гипсовой панели по любому из пп. 1—9 для монтажа потолка, при этом указанную гипсовую панель прикрепляют к двум опорным элементам, при этом указанные опорные элементы имеют взаимное расстояние от оси до оси по меньшей мере 700 мм.
14. Применение гипсовой панели по п. 13, при котором указанные опорные элементы имеют взаимное расстояние от оси до оси по меньшей мере 750 мм.
15. Применение гипсовой панели по п. 13, при котором указанные опорные элементы имеют взаимное расстояние от оси до оси по меньшей мере 800 мм.